(57)【特許請求の範囲】
【請求項１】
抗菌物質を含む、微生物の増殖を阻害するためのポリマー組成物であって、
（ａ）第１ポリマーおよび第２ポリマーを含むポリマー基質、および
（ｂ）前記ポリマー基質中に分散された針葉樹の樹脂酸を含む抗菌物質
を含み、
前記第１ポリマーの水接触角が、８０°以下であり、
前記第１ポリマーが、（ａ）ポリアミド、（ｂ）ポリエチレンポリエーテルコポリマー、ポリエチレンブロックアミド（ＰＥＢＡ）、またはポリエーテルポリアミドブロックコポリマー、あるいは前記ポリマーのうちの２つまたはそれ以上の混合物を含む群から選択され、ならびに
前記第２ポリマーが、（ｉ）ポリオレフィン、（ｉｉ）スチレンコポリマー、（ｉｉｉ）ポリエステル、または（ｉｖ）熱可塑性エラストマー（ＴＰＥ）、あるいは前記ポリマーのうちの２つまたはそれ以上の混合物を含む群から選択される、前記ポリマー組成物。
【請求項２】
前記第１ポリマーの水接触角が、７５°以下である、請求項１に記載のポリマー組成物。
【請求項３】
前記第１ポリマーの水接触角が、７０°以下である、請求項２に記載のポリマー組成物。
【請求項４】
前記ポリアミドが、ＰＡ６である、請求項１〜３のいずれか１項に記載のポリマー組成物。
【請求項５】
前記ポリオレフィンが、ＨＤＰＥおよびＰＰである、請求項１〜４のいずれか１項に記載のポリマー組成物。
【請求項６】
前記スチレンコポリマーが、ＡＢＳである、請求項１〜５のいずれか１項に記載のポリマー組成物。
【請求項７】
前記ポリエステルが、ＰＥＴおよびＰＢＴから選択される、請求項１〜６のいずれか１項に記載のポリマー組成物。
【請求項８】
前記第１ポリマーの量が、前記ポリマー基質の少なくとも２ｗｔ％である、請求項１〜７のいずれか１項に記載のポリマー組成物。
【請求項９】
前記第１ポリマーの量が、前記ポリマー基質の少なくとも７．５ｗｔ％である、請求項８に記載のポリマー組成物。
【請求項１０】
前記第１ポリマーの量が、前記ポリマー基質の少なくとも１０ｗｔ％である、請求項９に記載のポリマー組成物。
【請求項１１】
前記第２ポリマー成分の量が、前記ポリマー基質の９８ｗｔ％以下である、請求項１〜８のいずれか１項に記載のポリマー組成物。
【請求項１２】
前記第２ポリマー成分の量が、前記ポリマー基質の１ｗｔ％〜９８ｗｔ％の範囲内である、請求項１１に記載のポリマー組成物。
【請求項１３】
前記第２ポリマー成分の量が、前記ポリマー基質の５ｗｔ％〜９０ｗｔ％の範囲内である、請求項１２に記載のポリマー組成物。
【請求項１４】
前記第２ポリマー成分の量が、前記ポリマー基質の３０ｗｔ％〜７０ｗｔ％の範囲内である、請求項１３に記載のポリマー組成物。
【請求項１５】
前記ポリマー基質が、１０ｗｔ％のＰＥＢＡおよび９０ｗｔ％のＨＤＰＥを含む、請求項１〜１３のいずれか１項に記載のポリマー組成物。
【請求項１６】
前記ポリマー基質が、４５ｗｔ％のＰＡ６および５５ｗｔ％のポリオレフィンを含む、請求項１〜１４のいずれか１項に記載のポリマー組成物。
【請求項１７】
前記抗菌物質の量が、前記組成物の少なくとも０．１ｗｔ％である、請求項１〜１６のいずれか１項に記載のポリマー組成物。
【請求項１８】
前記抗菌物質の量が、前記組成物の１ｗｔ％〜７０ｗｔ％である、請求項１７に記載のポリマー組成物。
【請求項１９】
前記抗菌物質の量が、前記組成物の５ｗｔ％〜１５ｗｔ％である、請求項１８に記載のポリマー組成物。
【請求項２０】
前記抗菌物質の量が、前記組成物の１０ｗｔ％である、請求項１９に記載のポリマー組成物。
【請求項２１】
前記抗菌物質が、揮発性テルペンを含まない樹脂酸フラクションを含む、請求項１〜２０のいずれか１項に記載のポリマー組成物。
【請求項２２】
前記抗菌物質中の針葉樹の樹脂酸の含有量が、５ｗｔ％〜９８ｗｔ％の範囲内である、請求項１〜２１のいずれか１項に記載のポリマー組成物。
【請求項２３】
前記抗菌物質中の針葉樹の樹脂酸の含有量が、７０ｗｔ％〜９６ｗｔ％の範囲内である、請求項２２に記載のポリマー組成物。
【請求項２４】
前記抗菌物質中の針葉樹の樹脂酸の含有量が、８５ｗｔ％〜９５ｗｔ％の範囲内である、請求項２３に記載のポリマー組成物。
【請求項２５】
前記微生物が、細菌、カビ、真菌または酵母菌である、請求項１〜２４のいずれか１項に記載のポリマー組成物。
【請求項２６】
前記細菌が、グラム陽性細菌である、請求項２５に記載のポリマー組成物。
【請求項２７】
前記グラム陽性細菌が、黄色ブドウ球菌である、請求項２６に記載のポリマー組成物。
【請求項２８】
請求項１〜２７のいずれか１項に記載のポリマー組成物の製造方法であって、
−第１および第２ポリマーを供し、
−前記第１ポリマーと前記第２ポリマーを含むポリマー基質を供し、
−針葉樹の樹脂酸を含む抗菌物質を供し、
−適宜、前記第１および第２ポリマーを乾燥させてもよく、次いで
−前記抗菌物質を前記ポリマー基質中に分散させる工程
を含む、製造方法。
【請求項２９】
環境を請求項１〜２７のいずれか１項に記載の組成物で処理することにより前記環境における微生物の増殖を阻害する方法。
【請求項３０】
前記環境が、表面を含むものである、請求項２９に記載の方法。
【発明の詳細な説明】
【技術分野】
【０００１】
本発明は、微生物の増殖を阻害するための抗菌物質をポリマー組成物に近接して含むポリマー組成物に関する。
【背景技術】
【０００２】
抗菌または抗細菌物質は常に必要とされている。例えば、黄色ブドウ球菌の抗生物質耐性株（例えば、メチシリン耐性黄色ブドウ球菌（ＭＲＳＡ））の出現は、臨床医学において世界的な問題である。
【０００３】
針葉樹の樹脂酸が抗菌特性を有することが見出されている。しかしながら、針葉樹の樹脂酸を含む公知の熱可塑性物質には、グラム陽性細菌（例えば、黄色ブドウ球菌）に対して、抗細菌耐性に乏しく、または全く耐性を有しないという問題が存在する。
【発明の概要】
【０００４】
本発明の目的は、グラム陽性細菌（例えば、黄色ブドウ球菌）に対して抗菌または抗細菌特性を有する新規で改善された物質組成物を提供することである。
【０００５】
ある態様において、本発明は、微生物の増殖を阻害するための抗菌物質を含むポリマー組成物であって、（ａ）第１ポリマーおよび第２ポリマーを含むポリマー基質、（ｂ）前記ポリマー基質中に分散された針葉樹の樹脂酸を含む抗菌物質を含み、前記第１ポリマーの水接触角が、８０°以下であり、具体的には、７５°以下、より具体的には、７０°以下である、ポリマー組成物を提供する。
【０００６】
前記ポリマー組成物は、請求項１に記載される構成によって特徴付けられる。いくつかの他の実施態様は、他の請求項に記載される構成によって特徴付けられる。発明の実施態様はまた、本特許出願の明細書および図面に開示されている。本特許出願の発明の内容はまた、下記の請求項で定義される他の方法で定められてもよい。本発明の内容はまた、特に、明示的または潜在的な副次課題または得られる利益または利益群を考慮して審査される場合、本発明はいくつかの別の発明で構成されてもよい。下記の請求項に含まれる定義のいずれかは、別の発明の思想を考慮すると不必要となりうる。本発明の異なる実施態様の特徴は、基本的な発明の思想の範囲内において、他の実施態様に適用されうる。
【０００７】
別の態様において、本発明は、本発明のポリマー組成物の製造方法であって、工程：
−第１および第２ポリマーを供し、
−針葉樹の樹脂酸を含む抗菌物質を供し、
−適宜、前記第１および第２ポリマーを乾燥させてもよく、次いで
−前記抗菌物質を前記ポリマー基質中に分散させること
を含む製造方法を提供する。
【０００８】
さらなる態様において、本発明は、微生物の増殖を阻害するための本発明のポリマー組成物の使用を提供する。
【０００９】
ある態様において、本発明は、環境を本発明のポリマー組成物で処理することにより前記環境における微生物の増殖を阻害する方法を提供する。
【００１０】
本開示を示すいくつかの実施態様が下記の図でより詳細に記載されている。
【００１１】
図１〜９は、ポリマー組成物から作成され、黄色ブドウ球菌とともに寒天ゲル中に配置された試験サンプルを示す。
【００１２】
図１０は、実施例２のポリマー組成物の繊維を示す。
【図面の簡単な説明】
【００１３】
【図１】図１は、実施例３、すなわち、対照組成物を示す。
【図２】図２は、実施例１４を示す。
【図３】図３は、実施例２を示す。
【図４】図４は、実施例１２を示す。
【図５】図５は、実施例９を示す。
【図６】図６は、実施例１０を示す。
【図７】図７は、実施例６を示す。
【図８】図８は、実施例５を示す。
【図９】図９は、実施例４を示す。
【図１０】図１０は、実施例２のポリマー組成物の繊維を示す。
【発明を実施するための形態】
【００１４】
ある態様において、本発明は、抗菌物質を含むポリマー組成物であって、
（ａ）第１ポリマーおよび第２ポリマーを含むポリマー基質、
（ｂ）前記ポリマー基質中に分散された針葉樹の樹脂酸を含む抗菌物質
を含み、前記第１ポリマーの水接触角が、８０°以下、具体的には、７５°以下、より具体的には、７０°以下である、前記ポリマー組成物を提供する。
【００１５】
一般に、針葉樹の樹脂酸は、様々な供給源で利用することができる。針葉樹の樹脂酸は、典型的には、エゾマツまたはマツ起源のものである。前記樹脂酸は、エゾマツおよびマツ中に存在し、様々な樹脂酸を含むが、主に、アビエチン酸タイプ（例えば、アビエチン酸、デヒドロアビエチン酸アビエチン酸）およびピマル酸タイプ（例えば、ピマル酸、イソピマル酸）樹脂酸である。
【００１６】
例えば、針葉樹の樹脂酸は、「樹脂」または「ロジン」として供される。文献中で見出される定義によれば、「樹脂」は、植物または合成由来の固形物または高い粘稠性物質である。樹脂は、通常、有機化合物の混合物である。定義によれば、「ロジン」は、樹脂の新鮮な液体を加熱して、揮発性の液体テルペン成分を蒸発させることによって生成される樹脂の固体形態である。ロジンはまた、コロフォニーとも呼ばれる。用語「樹脂、ロジンおよびコロフォニー」は、文献において同義語としても用いられる。
【００１７】
本発明において、針葉樹の樹脂酸は、いずれの供給源を起源とするものであってもよい。ある実施態様において、前記樹脂酸は、針葉樹の幹、切り株および枝で見出される天然の樹脂の高い粘稠性形態で供される。この樹脂酸の形態は、本発明において「樹脂」と呼ばれる。
【００１８】
別の実施態様において、樹脂酸は、樹脂酸が豊富に含まれ、揮発性テルペンを実質的に含まない樹脂酸フラクションとして供される。少量の脂肪酸、ｐ−クマル酸およびリグナンもまた、前記ロジンに含まれうる。この樹脂フラクションは、本発明において「ロジン」と呼ばれる。用語「ロジン」には、トール油ロジン、ガムロジン、および／またはウッドロジンを含む様々なグレードのロジンが包含される。トール油ロジンは、例えば、ウッドロジンのクラフトパルププロセスからの副生成物として得られ、市販の製品、例えば、Ｆｏｒ９０（Ｆｏｒｃｈｅｍ Ｏｙｊから販売）として利用可能である。
【００１９】
ある実施態様において、ロジンは、本発明の方法で用いられる。
【００２０】
さらなる実施態様において、前記樹脂酸は、単離された各樹脂酸の混合物として供される。針葉樹の樹脂酸はまた、様々な供給源からの混合物でありうる。
【００２１】
前記樹脂酸は、溶液（例えば、トール油ロジン）、高度な固体形態（例えば、天然の樹脂）、または粉末中で存在しうる。前記樹脂酸は、様々な形態（例えば、顆粒状およびフレーク状）に製剤化することができる。
【００２２】
抗菌物質中の樹脂酸の含有量は、用いられる具体的な抗菌物質に応じて変動しうる。抗菌物質中の樹脂酸の含有量は、５ｗｔ％〜９８ｗｔ％の範囲内で変動する。ある実施態様において、前記含有量は、７０ｗｔ％〜９６ｗｔ％の範囲内である。さらなる実施態様において、前記含有量は、８５ｗt％〜９５ｗｔ％の範囲内である。
【００２３】
本明細書で用いられるように、用語「本質的散逸性ポリマー」（ＩＤＰ）は、ポリエーテル、ポリアミド、およびポリエチレン部をいずれか任意の組み合わせで含有するブロックコポリマーを意味する。それゆえ、前記ＩＤＰには、ポリエーテルとポリアミドとのブロックコポリマー、ポリエチレンとポリアミドとのブロックコポリマー（ポリエチレンブロックアミド；ＰＥＢＡ）、およびポリエチレンとポリエーテルとのブロックコポリマーが包含される。
【００２４】
ある実施態様において、微生物の増殖を阻害するための抗菌物質を含むポリマー組成物であって、
（ａ）少なくとも１つのポリマーを含むポリマー基質、
（ｂ）前記ポリマー基質中に分散された針葉樹の樹脂酸を含み、
前記少なくとも１つのポリマーの水接触角が、８０°以下、好ましくは、７５°以下、より好ましくは、７０°以下である、前記ポリマー組成物が開示される。
【００２５】
前記水接触角は、実施例１に記載されるように測定される。
【００２６】
８０°以下の第１ポリマーの水接触角は、樹脂酸が、前記ポリマー組成物から、微生物が存在する水相中に分散することを可能にする。
【００２７】
ある実施態様において、前記第１ポリマーは、（ａ）ポリアミド、例えば、ＰＡ６、（ｂ）本質的散逸性ポリマー（ＩＤＰ）、例えば、ポリエチレンポリエーテルコポリマー、ポリエチレンブロックアミド（ＰＥＢＡ）またはポリエーテルポリアミドブロックコポリマー、あるいは前記に記載のポリマーのうちの２つまたはそれ以上の混合物を含む群から選択される。
【００２８】
ある実施態様において、前記第１ポリマーは、ポリアミド、例えば、ＰＡ６を含む。この実施態様の利点は、ＰＡ６を含むポリマー基質が、それ自体、抗菌特性を考慮すると利点である極めて低い接触角を有することである。さらに、ＰＡ６ｍの融点は、被服用のための溶融紡糸ポリマーのなかで最も低いものの１つである。ポリマーの低い融点は、加工中の樹脂酸フラクション（例えば、ロジン）の温度分解を最小にする上で重要な特性である。
【００２９】
ある実施態様において、前記第１ポリマーは、ポリエチレンブロックアミド（ＰＥＢＡ）を含む。この実施態様の利点は、ＰＥＢＡが、非常に低い接触角と抗菌効果を、ロジンを加えることを除いてさらに改変することなく有することである。ＰＥＢＡは、多くのプラスチックと適合性を有し、例えば、溶融紡糸プロセスで用いることができる。
【００３０】
ある実施態様において、第１ポリマーは、本質的散逸性ポリマー（ＩＤＰ）、例えば、ポリエチレンポリエーテルコポリマー（例えば、Ｐｅｌｅｓｔａｔ（登録商標））を含む。この実施態様の利点は、ＩＤＰを、測定される全体の接触角を８０°以下の望ましいレベルに変化させることなく、非抗菌プラスチック／樹脂酸組成物を抗菌性に変換することができることである。さらに、ＩＤＰは、様々なポリマーと十分に適合性を有し、高い濃度で用いられる場合、帯電防止特性を示す。
【００３１】
前記ポリマー基質は、第２ポリマーをさらに含む。第２ポリマーをポリマー基質に含ませることは、前記ポリマー基質に望ましい特性を供する。例えば、前記ポリマー基質は、向上した衝撃強度および寸法安定性を示しうる。前記第２ポリマーはまた、ポリマー基質の費用対効果の高い製造を供しうる。
【００３２】
第２ポリマーの水接触角は重要ではない。水接触角は８０°以上であってもよい。
【００３３】
第２ポリマーは、（ｉ）ポリオレフィン、例えば、ＨＤＰＥおよび／またはＰＰ、（ｉｉ）スチレンコポリマー、例えば、ＡＢＳ、（ｉｉｉ）ポリエステル、例えば、ＰＥＴおよび／またはＰＢＴ、または（ｉｖ）熱可塑性エラストマー（ＴＰＥ）、あるいは前記ポリマーのうちの２つまたはそれ以上の混合物を含む群から選択される。
【００３４】
ある実施態様において、第２ポリマーは、ポリオレフィン、例えば、ＨＤＰＥおよび／またはＰＰである。この実施態様の利点は、低い処理温度を用いて、容易に入手可能な汎用プラスチック（再利用グレードであっても）から非常に低コストの抗菌製品を製造することができることである。ポリオレフィンは、広い利用温度範囲を有し、多くの化学物質に対して耐性を示す。
【００３５】
ある実施態様において、第２ポリマーは、スチレンコポリマー、例えば、アクリロニトリルブタジエンスチレン（ＡＢＳ）である。この実施態様の利点は、これらの物質が、最も安価で最も一般的に用いられる工業プラスチックである点である。ＡＢＳは、優れた寸法安定性を有し、それゆえ、水中ポンプケーシング（casing）などの適用に用いられる。微生物の阻害は防汚特性を供しうる。
【００３６】
１の実施態様において、第２ポリマーは、ポリエステル、例えば、ポリエチレンテレフタレート（ＰＥＴ）またはポリブチレンテレフタレート（ＰＢＴ）である。この実施態様の利点は、ＰＥＴが、一般に用いられ、低価格の梱包および繊維材料である点である。ＰＢＴは、極めて優れた電気的性質および高い誘電率を有し、それにより前記ポリマー組成物を電化製品で使用することを可能にする。
【００３７】
１の実施態様において、第２ポリマーは、熱可塑性エラストマー（ＴＰＥ）である。この実施態様の利点は、熱可塑性エラストマーが、加工中の樹脂酸フラクション（例えば、ロジン）の分解の可能性を考慮すると利益がある比較的低い処理温度を有する点である。ＴＰＥは水パイプの密閉に用いられ、ロジンは微生物の増殖を阻害し、それゆえ、防汚特性を供する。
【００３８】
ポリマー基質中の第１ポリマーの量は、ポリマー基質のポリマー物質の少なくとも２ｗｔ％である。ある実施態様において、前記量は、少なくとも２．５ｗｔ％である。別の態様において、前記量は、少なくとも７．５ｗｔ％である。さらなる実施態様において、前記量は、約１０ｗｔ％である。
【００３９】
第２ポリマー成分の量は、ポリマー基質の９８ｗｔ％以下である。ある実施態様において、前記量は、１ｗｔ％〜９８ｗｔ％の範囲内である。別の態様において、前記量は、５ｗｔ％〜９０ｗｔ％である。さらなる実施態様において、前記量は、３０ｗｔ％〜７０ｗｔ％である。
【００４０】
ある実施態様において、前記ポリマー基質は、１０ｗｔ％のＰＥＢＡおよび９０ｗｔ％のＨＤＰＥを含む。別の態様において、ポリマー基質は、４５ｗｔ％のＰＡ６および５５ｗｔ％のポリオレフィンを含む。
【００４１】
ある実施態様において、針葉樹の樹脂酸を含む抗菌物質の量は、ポリマー組成物の少なくとも０．１ｗｔ％（重量パーセント）である。別の態様において、前記量は、前記組成物の１ｗｔ％〜７０ｗｔ％である。この実施態様の利点は、この範囲で溶融加工することができ、抗菌特性を有しうることである。
【００４２】
ある実施態様において、針葉樹の樹脂酸の量は、前記組成物の５ｗｔ％〜１５ｗｔ％である。さらなる実施態様において、前記量は、約１０ｗｔ％である。この実施態様の利点は、この範囲において、組成物の抗菌および物理的特性が最適化されることである。
【００４３】
１の実施態様において、第１ポリマーの量は、局所的な水接触角の改変のためにポリマー基質の少なくとも２ｗｔ％である。この実施態様の利点は、第１ポリマーが特定の低い水接触角を有する場合に、第２ポリマーが特定の水接触角を有することが必要ない点である。組成物は、ほぼ同様の第２ポリマーの特性を保持する。
【００４４】
１の実施態様において、第１ポリマーの量は、ポリマー基質の少なくとも７．５ｗｔ％である。この実施態様の利点は、第１ポリマーの第２ポリマーに対する低い比率が抗菌効果を最適化させることである。
【００４５】
別の態様において、本発明は、本発明のポリマー組成物の製造方法であって、
−第１および第２ポリマーを供し、
−針葉樹の樹脂酸を含む抗菌物質を供し、
−適宜、前記第１および第２ポリマーを乾燥させてもよく、次いで
−前記抗菌物質を前記ポリマー基質中に分散させる
工程を含む方法を提供する。
【００４６】
さらなる態様において、本発明は、微生物の増殖を阻害するための本発明のポリマー組成物の使用を提供する。
【００４７】
ある実施態様において、前記微生物は、細菌、酵母菌、真菌、またはカビである。ある実施態様において、前記細菌は、グラム陽性細菌である。ある実施態様において、前記グラム陽性細菌は、黄色ブドウ球菌である。この実施態様の利点は、針葉樹の樹脂酸が、特に、グラム陽性細菌に対する抗菌性を有することである。
【００４８】
下記の実施例において、特に示されていない限り、下記の原料を使用する：
ＡＢＳ：Ｋｕｍｈｏ ＡＢＳ ７５０ ＳＷ
ＨＤＰＥ：Ｈｏｓｔａｌｅｎ ＧＣ７２６０
ＰＡ６：Ｐｒｏｍｙｄｅ Ｂ １５ Ｐ（水接触角６６°を有する）
ＰＰ：Ｍｏｐｌｅｎ ＨＰ５０１Ｍ
ＰＥＢＡ：Ｐｅｂａｘ ＭＨ２０３０（水接触角７３°を有する）
ＩＤＰ：Ｐｅｌｅｓｔａｔ ２３０（水接触角６３°を有する）
ガムロジン：Ｒｅｓｐｏｌ Ｒｅｓｉｎａｓ ＳＡから入手
トール油ロジン：Ｆｏｒ９０（Ｆｏｒｃｈｅｍ Ｏｙｊから入手）。
【実施例】
【００４９】
実施例１
表１で示されるポリマー組成物は、コニーダ混合機（co-kneader compounder）のＢｕｓｓ ＭＫＳ３０タイプを用いて製造した。製造で用いたポリマー物質は配合前に乾燥させた。前記ポリマー物質および樹脂酸成分を、ロス・イン・ウェイト・フィーダーを用いて１つまたは２つの供給口から混合機に供給した。生じた組成物をストランドに押し出し、水槽で冷却した。前記組成物をストランドカッターで顆粒化した。
【００５０】
前記組成物を、通常の８０℃にて脱湿乾燥機で乾燥させた。３種類のサンプルを抗菌効果の試験で用いた：
ａ）顆粒物
ｂ）射出成形板
ｃ）薄い繊維。
表１．異なるポリマーおよびポリマー基質（針葉樹の樹脂酸を含む）の水接触角および抗菌効果
【表１】
0006955583.tif 000002
サンプル形態：(G)＝顆粒物、(P)＝射出成形板、(F)＝繊維
* 本発明ではない
【００５１】
表１で示される水接触角は、下記のように、射出成形板から接触角メーターＣＡＭ１００（ＫＳＶ Ｉｎｓｔｒｕｍｅｎｔｓ Ｌｔｄ．）を用いて室温で測定した：試験サンプルの表面をエタノールにより拭き、乾燥させた。次いで、水滴を拭いた表面上に滴下した。表面上の水滴を１秒ごとに１枚の写真を撮影した。全てについて１０枚の写真を撮った。接触角を全ての写真で測定し、平均値を算出した。平均値を表１に示す。
【００５２】
「グラム陽性細菌の増殖阻害」の結果からわかるように、８０°、好ましくは、７５°以下、より好ましくは、７０°以下の水接触角を有するポリマー基質を含む組成物は、陽性効果を有する、すなわち、それらは、グラム陽性細菌の増殖を阻害する。実施例で用いられるグラム陽性細菌は、黄色ブドウ球菌であった。
【００５３】
これらの結果はまた、８０°以上の水接触角を有する第２ポリマー（例えば、ＡＢＳ、ＨＤＰＥ、ＰＰ）を、８０°、好ましくは、７５°以下、より好ましくは、７０°以下の水接触角を有する第１ポリマーと混合すると、ポリマー組成物の水接触角が８０°以上であるとしても、グラム陽性細菌の増殖を阻害することを示す。
【００５４】
図１〜９は、表１に記載のポリマー組成物を調製し、寒天ゲル中に黄色ブドウ球菌とともに配置した試験サンプルを示す。図１は、実施例３、すなわち、対照組成物を示す。図２は、実施例１４を示す。図３は、実施例２を示す。図４は、実施例１２を示す。図５は、実施例９を示す。図６は、実施例１０を示す。図７は、実施例６を示す。図８は、実施例５を示す。図９は、実施例４を示す。
【００５５】
全ての図は、試験開始から２４時間後の試験サンプルを示す。
【００５６】
いずれの理論に束縛されることなく、針葉樹の樹脂酸は、ポリマー基質中に「腺（glands）」として異なる相を生じると考えられる。「腺」は、ポリマー組成物で作られた製品のポリマー基質またはその周辺に存在する水中の針葉樹の樹脂酸を放出する。放出された針葉樹の樹脂酸は、ポリマー組成物におけるグラム陽性細菌、酵母菌、またはカビの菌または細菌の増殖を少なくとも阻害し、抑制する。
【００５７】
実施例２
ＨＤＰＥ（４５ｗｔ％）＋ＰＡ６（４５ｗｔ％）＋針葉樹の樹脂酸（１０ｗｔ％）のポリクリプトニト（polykryptonite）ポリマー組成物および前記ポリマー組成物に類似するが、ＰＡ６を含まない対照組成物を実施例１と同様に調製した。
【００５８】
実施例２のポリマー組成物を繊維形状で処理した。
【００５９】
図１０は、黄色ブドウ球菌とともにルリア軟培養培地中に配置した実施例２のポリマー組成物の繊維を示す。該試験サンプルを前記培地中で２０時間インキュベートした。試験を３回実施した（サンプル１、２、および３）。
【００６０】
阻害効果は、繊維束付近の透明な領域により現れる。表されるように、皿の下半分で示されるＨＤＰＥ＋ＰＡ６＋針葉樹の樹脂酸は黄色ブドウ球菌を阻害するが、皿の上半分で示されるＰＡ６を含まない組成物は阻害しない。
【００６１】
表２は、実施例２のポリマー組成物による黄色ブドウ球菌の濃度［ｐｍｙ／ｍｌ］を示す。
表２．
【表２】
0006955583.tif 000003
【００６２】
ＰＡ６を含む組成物が明らかに黄色ブドウ球菌の濃度を減少させたことを容易に理解することができる。
【００６３】
本発明の組成物は、プラスチック製品または半製品の実用的ないずれかの形態を有する製品または半製品を生産するために用いられうる。本組成物は、例えば、繊維、糸、プレートもしくはシート、他の材料のコーディング剤、顆粒剤、立体製品に加工されうる。前記組成物は、様々な形態、例えば、固形または泡状で用いられうる。
【００６４】
前記組成物は、メチシリン耐性黄色ブドウ球菌（ＭＲＳＡ）が問題となりうる病因、診療所または同様の環境で非常に有用である。これらの環境において、前記組成物は、黄色ブドウ球菌（ＭＲＳＡ）に暴露されうる施設の表面、例えば、取っ手、家具、壁、天井、備品など、ならびに器具、布および他の製品に用いられる。
【００６５】
よって、ある態様において、本発明は、環境を本発明の組成物で処理することによって環境における微生物の増殖を阻害する方法を提供する。ある実施態様において、前記環境には、表面が含まれる。
【００６６】
図面および関連する記載は、本発明の思想を例示することのみが意図される。本発明は、下記の特許請求の範囲で定義される本発明の思想の範囲内で詳細に変更されうる。
【図１】
0006955583.tif 000004
【図２】
0006955583.tif 000005
【図３】
0006955583.tif 000006
【図４】
0006955583.tif 000007
【図５】
0006955583.tif 000008
【図６】
0006955583.tif 000009
【図７】
0006955583.tif 000010
【図８】
0006955583.tif 000011
【図９】
0006955583.tif 000012
【図１０】
0006955583.tif 000013